(57)【要約】      （修正有）【課題】表面に茶抽出物を担持させた木質材料において、茶抽出物の脱落、及び接触した際の色移りが無く、且つ室内空気中のホルムアルデヒドを吸収する、及び／又は木質材料自身からのホルムアルデヒドの放出を抑制する機能を付与すること。【解決手段】木質材料３Ａの表面に茶抽出物又は茶カテキン類を担持させ、その上層を柿渋塗料により表面処理することを特徴とする、ホルムアルデヒド吸収能を有する建築用若しくは家具用の木質材料。【選択図】図１
0003103539.tif 000002
【実用新案登録請求の範囲】
【請求項１】
表面に茶抽出物を塗布し、その上層を柿渋塗料により処理することを特徴とする、ホルムアルデヒド吸収能を有する建築用若しくは家具用の木質材料。
【請求項２】
茶抽出物が茶カテキン類であることを特徴とする請求項１記載の木質材料。
【請求項３】
木質材料がホルムアルデヒドを放出する木質材料であって、塗布した茶抽出物が木質材料からのホルムアルデヒド放出を抑制することを特徴とする請求項１又は２記載の木質材料。
【請求項４】
木質材料がホルムアルデヒドを放出しない木質材料であって、塗布した茶抽出物が室内空気中のホルムアルデヒドを吸収することを特徴とする請求項１又は２記載の木質材料。
【請求項５】
ホルムアルデヒドを放出しない木質材料が無垢の木質材料であることを特徴とする請求項４記載の木質材料。
【考案の詳細な説明】
【技術分野】
【０００１】
本考案は茶抽出物を塗布した木質材料の上層を柿渋塗料で表面処理することにより、ホルムアルデヒドを室内に放出しないか、或いは、室内空気中のホルムアルデヒドを吸収することができる、ホルムアルデヒド吸収能を有する木質材料に関する。
【背景技術】
【０００２】
建築物の内装用や家具用の木質材料としては、無垢材の他、普通合板、特殊合板、ミディアム・デンシティー・ファイバーボード（ＭＤＦ）、パーティクルボード等の木質材料が使用されている。これらの木質材料は加工性や強度、耐久性、調湿性、断熱性、遮音性、コストなどに優れるといった長所を有するが、その反面、使用する接着剤の種類によっては、製造後に人体に有害なホルムアルデヒドを放出するという問題点を有する場合がある。最近ではそのような問題から、室内基準濃度の指針値が厚生労働省から打ち出され、さらには建築基準法の改正により、ホルムアルデヒドを放出する建築材料の制限が義務づけられるようになった。
【０００３】
しかしながら、法改正前に建築された家屋や、改正後の住居でもホルムアルデヒドを放出する恐れのある家具を設置したような場合においては室内ホルムアルデヒド濃度が基準値を超える危険性があり、そのような環境下で有効なホルムアルデヒド低減化性能を有し、かつ人体に対する安全性に優れた木質材料が求められており、既存の木質材料にホルムアルデヒドを吸収する性質の成分を組み合わせが必要となる。ホルムアルデヒド吸収剤としては、安全性の点から、天然素材であることが好ましく、その一つとして茶成分の利用が挙げられる。
【０００４】
茶の成分を用いたホルムアルデヒド吸収剤に関しては、茶を乾留して得られる沸点温度が２０ｍｍＨｇの場合で１８０〜２００℃にある乾留分を有効成分とする消臭剤（特許文献１参照）、茶由来のポリフェノール類等の植物ポリフェノール類を含有することを特長とするホルムアルデヒド捕捉能を有する建築用もしくは家具用材料（特許文献２参照）が開示されている。
【特許文献１】特開平９−２９９４６６号公報
【特許文献２】特開平１１−２２６１００号公報
【考案の開示】
【考案が解決しようとする課題】
【０００５】
建築用若しくは家具用の木質材料にホルムアルデヒド吸収性能を有する茶成分を応用するためには、室内空気に接する面に茶成分を担持する方法が有効であるが、塗布した茶抽出物が使用中に脱落しやすく、茶成分面に触れた場合には色移りするという問題点がある。一方で、その防止策として、その上層を完全に被覆してしまうと、目的とするホルムアルデヒド吸収作用を得ることができない。
【０００６】
従って、本考案の目的は、上記問題点を克服した建築用若しくは家具用の木質材料を提供すること、すなわち、茶抽出物の脱落や接触時の色移りを防止した上で、室内空気中のホルムアルデヒドを低減化する性能、及び／又は木質材料自身からのホルムアルデヒドの放出を抑制する機能を付与した建築用若しくは家具用の木質材料を提供する事である。
【課題を解決するための手段】
【０００７】
本考案者らは、上記目的を達成すべく鋭意検討を重ねた結果、木質材料表面に茶抽出物を担持させ、さらにその上層に柿渋塗料で表面加工することにより、茶抽出物の脱落及び接触時の色移りを防止でき、且つ、木質材料からのホルムアルデヒドの放出を効率よく防ぐことができるほか、室内空気中のホルムアルデヒドを吸収することもできることを見出し、この知見に基いて本考案を完成するに至った。
【０００８】
すなわち、請求項１記載の本考案のホルムアルデヒド吸収能を有する建築用若しくは家具用の木質材料は、表面に茶抽出物を塗布し、その上層を柿渋塗料により処理することを特徴とする。
また、請求項２記載の本考案は請求項１記載のホルムアルデヒド吸収能を有する建築用若しくは家具用の木質材料において、茶抽出物がカテキン類を含有することを特徴とする。
また、請求項３記載の本考案は請求項１又は２記載のホルムアルデヒド吸収能を有する建築用若しくは家具用の木質材料において、木質材料がホルムアルデヒドを放出する木質材料であって、塗布した茶抽出物が木質材料からホルムアルデヒド放出を抑制することを特徴とする。
また、請求項４記載の本考案は請求項１又は２記載のホルムアルデヒド吸収能を有する建築用若しくは家具用の木質材料において、木質材料がホルムアルデヒドを放出しない木質材料であって、塗布した茶抽出物が室内空気中のホルムアルデヒドを吸収することを特徴とする。
また、請求項５記載の本考案は請求項４記載のホルムアルデヒド吸収能を有する建築用若しくは家具用の木質材料において、ホルムアルデヒドを放出しない木質材料が無垢の木材であることを特徴とする。
【考案の効果】
【０００９】
本稿案のホルムアルデヒド吸収能を有する建築用若しくは家具用の木質材料は、茶抽出物の脱落や接触時の色移りが防止されているため、室内空間に幅広く使用することができる。例えば床材、床下材、壁材、天井材、柱材、扉材等の内装用木質材料としてだけでなく、机、椅子、ベンチ、キャビネット、ラック、ベッド等の家具材料としても使用できる。また本考案のホルムアルデヒド吸収能を有する建築用若しくは家具用の木質材料は塗工した茶抽出物の作用により、木質材料からのホルムアルデヒドの放出を抑制し、及びに室内空気中のホルムアルデヒドを吸収するため、ホルムアルデヒドによる室内空気の汚染を低減することができる。
【考案を実施するための最良の形態】
【００１０】
本考案のホルムアルデヒド吸収能を有する建築用若しくは家具用の木質材料の特徴は、その表面に茶抽出物又は茶カテキン類を担持させ、その上層を柿渋塗料により表面処理することにある。
【００１１】
以下に添付図面の図１及び図２を参照にして本考案を説明するが、本考案はこれらに限定されるものではない。尚、図１〜図２は本考案のホルムアルデヒド吸収能を有する建築用若しくは家具用の木質材料の一実施例を示す断面図である。図１中、３Ａは無垢の木材であり、ホルムアルデヒドを放出しない木質材料である。２Ａは茶抽出物層であり、上層の１は柿渋塗料からなる層である。また、図２中、３Ｂは合板であり、ホルムアルデヒドを放出する木質材料である。２は茶カテキン類層であり、上層の１は柿渋塗料からなる層である。以上のように、本考案の内装用木質材料の特徴は木質材料表面に茶抽出物又は茶カテキン類を担持させ、その上層を柿渋塗料による層で表面処理することを特徴としており、茶抽出物又は茶カテキン類の脱落や接触時の色移りを防止し、且つ、木質材料からのホルムアルデヒド放出を防止する作用と室内ホルムアルデヒド濃度の低減作用を発揮することができる。
【００１２】
次に本考案についてさらに詳細に説明する。本考案で使用する茶抽出物とは、茶樹（Ｃａｍｅｌｌｉａ  ｓｉｎｅｎｓｉｓ）から得られるものであり、飲用茶葉を用いるのが一般的である。また、茶の種類としては、紅茶，プアール茶などの発酵茶、ウーロン茶，包種茶などの半発酵茶、緑茶，釜煎り緑茶，ほうじ茶などの不発酵茶あるいはこれらの混合物があり、茶抽出物は、上記茶の生葉あるいはその乾燥物から水，熱水，有機溶媒，含水有機溶媒、これらの混合物等を用いて抽出したものを意味し、液体，固体（粉末を含む）の別を問わない。また、茶カテキン類は、上記の原料及び茶抽出物に含まれており、具体的な化合物としては、（＋）−カテキン、（−）−カテキン、（＋）−ガロカテキン、（＋）−エピガロカテキン、（＋）−ガロカテキンガレート、（＋）−エピガロカテキンガレート、（−）−エピカテキン、（−）−エピカテキンガレート、（−）−カテキンガレート、（−）−エピガロカテキン、（−）−ガロカテキン、（−）−エピガロカテキンガレート、（−）−ガロカテキンガレート等を挙げることができる。これらカテキン類は、上記茶抽出物から有機溶媒分画や吸着樹脂などにより所望の程度に精製して使用しても良いし、これらカテキン類純品のいずれかを単独で、或いは２種類以上を混合して使用することができる。また、本発明で使用するカテキン類は、合成品であっても差し支えない。
【００１３】
また、これらの茶抽出物或いは茶カテキン類は、単独で使用することもできるが、炭酸アンモニウム、重炭酸アンモニウム、炭酸グアニジン、尿素及びその関連化合物、ヒドラゾンベンゾチアゾール、セミカルバジド、チオセミカルバジド、クレゾール、キシレトール、レゾルシン、ピロガロール、塩化アンモニウム、硫酸アンモニウム、リン酸アンモニウム、アルブミン、小麦粉、大豆粉などのホルムアルデヒド吸収性物質から１種又は２種以上を選択し、これらを混合して用いることもできる。
【００１４】
上記の茶抽出物或いは茶カテキン類を木質材料に担持させる方法は特に限定されず、茶抽出物或いは茶カテキン類の形態、木質材料の材質や形態等により適宜選択することができる。その例としては、１）茶抽出物或いは茶カテキン類を含む溶液に木質材料を含浸する方法、２）茶抽出物或いは茶カテキン類を含む溶液をシートに噴霧、転写等により塗布する方法、などを挙げることができるが、効率よく担持させるために、増粘効果のある物質を併用すると良い。増粘効果のある物質としては、例えばアガロース、アガロペクチン、アミロース、アミロペクチン、アラビアガム、アルギン酸ナトリウム、アルギン酸プロピレングリコールエステル、エチルセルロース、カードラン、カラギーナン、ガラクタン、カルボキシメチルセルロース、寒天、キサンタンガム、キチン、キトサン、グアーガム、グルコマンナン、ジュランガム、ゼラチン、デキストリン、澱粉、化工澱粉、粘度鉱物、ヒアルロン酸、ヒドロキシエチルセルロース、プルラン、ペクチン、ポリアクリルアミド、ポリアクリル酸、ポリアクリル酸ナトリウム、ポリエチレングリコール、ポリビニルアルコール、ポリビニルピロリドン、ポリビニルメチルエーテル、メチルセルロースなどが挙げられ、これら１種又は２種以上を混合して用いることができる。
【００１５】
また、本考案で使用することのできる木質材料としては、特に限定するものではないが、例えば、無垢の木材の他、合板、木質系フローリング、集成材、単板積層材、ＭＤＦ、パーティクルボード等の加工木材が挙げられるが、木質材料からのホルムアルデヒドの放出が無い、又は非常に少ないＪＩＳ若しくはＪＡＳ規格Ｆ☆☆☆☆に該当する木質材料である場合には室内のホルムアルデヒドを低減化することができるし、ホルムアルデヒドを放出するＪＩＳ又はＪＡＳ規格Ｆ☆☆☆若しくはＦ☆☆に該当する木質材料を使用する場合にあっては、これら木質材料からのホルムアルデヒドの放出をも抑制することができる。また、本考案の木質材料は、室内空間に幅広く使用することができ、例えば床材、床下材、壁材、天井材、柱材、扉材等の内装用木質材料等としてだけでなく、机、椅子、ベンチ、キャビネット、ラック、ベッド等の家具材料としても使用することができる。
【００１６】
木質材料に担持させる際の茶抽出物或いは茶カテキン類の使用量は、コストや木質材料の使用環境等を考慮し、適宜選択すればよい。例えば、茶抽出物を使用した場合には、木質材料に対して可及的に多量を配合することにより、ホルムアルデヒドを捕捉する効果を長期間にわたり持続することができるが、通常は０．５〜５０ｇ／ｍ２、好ましくは１〜２５ｇ／ｍ２が適当である。上限を超えて茶抽出物を使用しても、それに見合う効果が期待できなかったり、コスト高となる。一方、茶抽出物の使用量が下限未満であると、目的とするホルムアルデヒド吸収効果が十分には得られない。
【００１７】
また、本考案で使用する柿渋塗料は特に限定するものではないが、一般的な製法として天王柿、田村柿、愛宕柿、西条柿、鶴の子柿等の特に渋味の強い渋柿の未熟果を破砕して搾汁し、濾過後、発酵・熟成させて得られる液体で、渋柿特有の可溶性タンニン成分の含有量が高いものが好ましい。木質材料の表面処理においてはこれらを適宜選択し、必要に応じて希釈して用いることができる。
【００１８】
柿渋塗料の塗工量は柿渋塗料中のタンニン濃度や塗工後の木材の色調等により適宜調節するが、柿渋原液として通常は５〜３００ｍｌ／ｍ２、好ましくは１０〜１５０ｍｌが適当であり、数回に分けて重ね塗りすることにより所定の塗工量とすることもできる。
【実施例１】
【００１９】
杉無垢材、及び茶抽出物（茶ポリフェノール２５％含有、商品名：ポリフェノンＰＦ、東京フードテクノ株式会社製）、及び柿渋塗料（タンニン３．４％含有、商品名：柿渋、小松合成樹脂株式会社製）を用いて図１に示す三層構造を有するホルムアルデヒド吸収性羽目板を作製した。すなわち、杉原板に茶抽出物溶液を１０ｇ／ｍ２となるように塗抹加工して乾燥させた後、柿渋溶液を５５ｍｌ／ｍ２で上塗りした。乾燥後、サンドペーパーで表面を整え、再度柿渋溶液を４５ｍｌ／ｍ２で上塗りして乾燥し、図１に示すホルムアルデヒド吸収木材を得た。
【００２０】
次に、得られたホルムアルデヒド吸収木材について、ホルムアルデヒド吸収作用について検討した。デシケーター（内径２４０ｍｍ）内部に実施例１で作製したホルムアルデヒド吸収木材（５０×１５０×１０ｍｍ）２枚を設置し、底部には蒸留水３００ｍｌの入った結晶皿を置いた。上蓋の内側に濾紙（直径９０ｍｍ）を貼り付け、４％ホルムアルデヒド水溶液０．５ｍｌを滴下し、即座に蓋をしめた。この状態でデシケーターを２５℃で３日間放置した後、蒸留水に移行したホルムアルデヒド量を測定した。測定は蒸留水を一定量取りだし、ＤＮＰＨ試薬により誘導体化させた後にＨＰＬＣにより定量分析を行った。さらに、結晶皿中の蒸留水を入れ替えた後、継続して４日間放置した。この間に木材から蒸留水に移行したホルムアルデヒドについて上記同様にＨＰＬＣ分析を行い、再放出量を求めた。対照として、木材を入れないブランク区と茶抽出物及び柿渋の塗工を行っていないコントロール区についても同様に試験を行い、ホルムアルデヒドの吸収量はブランク区との差により求めた。結果を表１に示す。表から明らかなように、茶抽出物と柿渋による処理を行った木材はホルムアルデヒド吸収性に優れ、且つ、吸収したホルムアルデヒドを再放出しないことが確認された。
【００２１】
【表１】
0003103539.tif 000003
【実施例２】
【００２２】
ＪＡＳ規格Ｆ☆☆☆に該当するラワン合板、及び茶カテキン（茶カテキン８０％含有、商品名：ポリフェノン７０Ａ、東京フードテクノ株式会社製）、及び柿渋塗料（タンニン３．４％含有、商品名：柿渋、小松合成樹脂株式会社製）を用いて図２に示す三層構造を有するホルムアルデヒド吸収性羽目板を作製した。すなわち、杉原板に茶抽出物溶液を５ｇ／ｍ２となるように塗抹加工して乾燥させた後、柿渋溶液を５５ｍｌ／ｍ２で上塗りした。乾燥後、サンドペーパーで表面を整え、再度柿渋溶液を４５ｍｌ／ｍ２で上塗りして乾燥し、図２に示すホルムアルデヒド吸収木材を得た。得られたホルムアルデヒド吸収木材について、ホルムアルデヒドの放出量を測定したところ、ＪＡＳ規格Ｆ☆☆☆☆に該当するホルムアルデヒド放出量となっていた。また、ホルムアルデヒド吸収試験を行った結果、実施例１の無垢材を使用した場合と同様に、優れたホルムアルデヒド吸収作用を有し、且つ、再放出はされなかった。
【図面の簡単な説明】
【００２３】
【図１】図１は本考案のホルムアルデヒド吸収能を有する建築用若しくは家具用の木質材料の一実施例を示す断面図である。
【図２】図２は本考案のホルムアルデヒド吸収能を有する建築用若しくは家具用の木質材料の一実施例を示す断面図である。
【符号の説明】
【００２４】
１    柿渋層
２Ａ    茶抽出物層
２Ｂ    茶カテキン類層
３Ａ    木質材料（無垢材）
３Ｂ    木質材料（合板）
【図１】
0003103539.tif 000004
【図２】
0003103539.tif 000005
【手続補正書】
【提出日】平成16年4月7日(2004.4.7)
【手続補正１】
【補正対象書類名】実用新案登録請求の範囲
【補正対象項目名】全文
【補正方法】変更
【補正の内容】
【実用新案登録請求の範囲】
【請求項１】
茶抽出物を木質材料へ積層し、さらに上層へ柿渋塗料を積層した三層から構成される、ホルムアルデヒド吸収能を有する建築用若しくは家具用の木質材料。
【請求項２】
茶抽出物が茶カテキン類であることを特徴とする請求項１記載の建築用若しくは家具用の木質材料。
【請求項３】
木質材料がホルムアルデヒドを放出する木質材料であって、積層した茶抽出物が木質材料からのホルムアルデヒド放出を抑制することを特徴とする請求項１又は２記載の建築用若しくは家具用の木質材料。
【請求項４】
木質材料がホルムアルデヒドを放出しない木質材料であって、積層した茶抽出物が室内空気中のホルムアルデヒドを吸収することを特徴とする請求項１又は２記載の建築用若しくは家具用の木質材料。
【請求項５】
ホルムアルデヒドを放出しない木質材料が無垢の木質材料であることを特徴とする請求項４記載の建築用若しくは家具用の木質材料。
【手続補正２】
【補正対象書類名】明細書
【補正対象項目名】０００３
【補正方法】変更
【補正の内容】
【０００３】
しかしながら、法改正前に建築された家屋や、改正後の住居でもホルムアルデヒドを放出する恐れのある家具を設置したような場合においては室内ホルムアルデヒド濃度が基準値を超える危険性があり、そのような環境下で有効なホルムアルデヒド低減化性能を有し、かつ人体に対する安全性に優れた木質材料が求められており、既存の木質材料にホルムアルデヒドを吸収する性質の成分を組み合わせることが必要となる。ホルムアルデヒド吸収剤としては、安全性の点から、天然素材であることが好ましく、その一つとして茶成分の利用が挙げられる。
【手続補正３】
【補正対象書類名】明細書
【補正対象項目名】０００８
【補正方法】変更
【補正の内容】
【０００８】
すなわち、請求項１記載の本考案のホルムアルデヒド吸収能を有する建築用若しくは家具用の木質材料は、茶抽出物を木質材料へ積層し、さらに上層へ柿渋塗料を積層した三層から構成されるものである。
また、請求項２記載の本考案は請求項１記載のホルムアルデヒド吸収能を有する建築用若しくは家具用の木質材料において、茶抽出物がカテキン類を含有することを特徴とする。
また、請求項３記載の本考案は請求項１又は２記載のホルムアルデヒド吸収能を有する建築用若しくは家具用の木質材料において、木質材料がホルムアルデヒドを放出する木質材料であって、積層した茶抽出物が木質材料からホルムアルデヒド放出を抑制することを特徴とする。
また、請求項４記載の本考案は請求項１又は２記載のホルムアルデヒド吸収能を有する建築用若しくは家具用の木質材料において、木質材料がホルムアルデヒドを放出しない木質材料であって、積層した茶抽出物が室内空気中のホルムアルデヒドを吸収することを特徴とする。
また、請求項５記載の本考案は請求項４記載のホルムアルデヒド吸収能を有する建築用若しくは家具用の木質材料において、ホルムアルデヒドを放出しない木質材料が無垢の木材であることを特徴とする。
【手続補正４】
【補正対象書類名】明細書
【補正対象項目名】０００９
【補正方法】変更
【補正の内容】
【０００９】
本考案のホルムアルデヒド吸収能を有する建築用若しくは家具用の木質材料は、茶抽出物の脱落や接触時の色移りが防止されているため、室内空間に幅広く使用することができる。例えば床材、床下材、壁材、天井材、柱材、扉材等の内装用木質材料としてだけでなく、机、椅子、ベンチ、キャビネット、ラック、ベッド等の家具材料としても使用できる。また本考案のホルムアルデヒド吸収能を有する建築用若しくは家具用の木質材料は塗工した茶抽出物の作用により、木質材料からのホルムアルデヒドの放出を抑制し、及びに室内空気中のホルムアルデヒドを吸収するため、ホルムアルデヒドによる室内空気の汚染を低減することができる。
【手続補正５】
【補正対象書類名】明細書
【補正対象項目名】００１１
【補正方法】変更
【補正の内容】
【００１１】
以下に添付図面の図１及び図２を参照にして本考案を説明するが、本考案はこれらに限定されるものではない。尚、図１〜図２は本考案のホルムアルデヒド吸収能を有する建築用若しくは家具用の木質材料の一実施例を示す断面図である。図１中、３Ａは無垢の木材であり、ホルムアルデヒドを放出しない木質材料である。２Ａは茶抽出物層であり、上層の１は柿渋塗料からなる層である。また、図２中、３Ｂは合板であり、ホルムアルデヒドを放出する木質材料である。２Ｂは茶カテキン類層であり、上層の１は柿渋塗料からなる層である。以上のように、本考案の内装用木質材料の特徴は木質材料表面に茶抽出物又は茶カテキン類を担持させ、その上層を柿渋塗料による層で表面処理することを特徴としており、茶抽出物又は茶カテキン類の脱落や接触時の色移りを防止し、且つ、木質材料からのホルムアルデヒド放出を防止する作用と室内ホルムアルデヒド濃度の低減作用を発揮することができる。